СПОСОБ МОДЕЛИРОВАНИЯ ШИХТЫ ДЛЯ СИТАЛЛА

+3
к
1. Способ моделирования состава шихты для получения стеклокристаллических петро- и шлакоситаллов, согласно которому определяют химический состав исходного сырья и соотношение химических элементов, включая амфотерные Fe, Al, в разных структурных позициях, отличающийся тем, что подбор исходных сырьевых компонентов шихты осуществляют с помощью коэффициента (модуля) кислотности-основности M
2
3
2
3
1
2
где Δ(AlO+FeO) - количество амфотерных оксидов в M, равное сумме молекулярных количеств (Na, K)O+0,5[CaO-(MgO+FeO)].
2. Способ моделирования состава шихты по п. 1, отличающийся тем, что в шихту вводятся промышленные отходы после извлечения из них металлов, включая редкоземельные.
1
3. Способ моделирования состава шихты по п. 1, отличающийся тем, что количество амфотерного алюминия в тетраэдрической подрешетке (Z) колеблется от 0,20 до 0,38, а в октаэдрической (M) - от 0,12 до 0,41, что обеспечивает мономинеральность метасиликатной системы.
4. Способ моделирования состава шихты по п. 1, отличающийся тем, что позволяет осуществлять количественный прогноз энергетических барьеров на стадиях зарождения центров кристаллизации и роста кристаллов, а также контролировать химический состав цепочечных фаз, структурные особенности и физико-химические свойства сикамов.
5. Способ моделирования состава шихты по п. 1, отличающийся тем, что позволяет осуществлять прогноз физико-химических свойств петро- и шлакосикамов по соотношению энергий активации элементарных стадий фазовых превращений и по соотношению изоструктурных фаз, слагающих метасиликатную систему.